"基板の搬送に用いられ、前記基板の下面と剥離可能に密着する粘着層と、前記粘着層を固定した支持体とを備えた基板搬送用キャリアの製造方法であって、シリケート化合物と前記支持体とを接触させ、前記支持体表面を化学修飾する表面修飾工程と、表面修飾された支持体上に粘着層を形成する粘着層形成工程と、を備える基板搬送用キャリアの製造方法。前記支持体が、ガラス支持体である、請求項1に記載の基板搬送用キャリアの製造方法。前記表面修飾工程の前に、アルカリ性水溶液により前記支持体を洗浄するアルカリ洗浄工程をさらに備える、請求項1または2に記載の基板搬送用キャリアの製造方法。前記粘着層が、シリコーン樹脂を含む、請求項1~3のいずれかに記載の基板搬送用キャリアの製造方法。FPCは、その製造プロセス中において、アルカリ性のめっき液など様々な薬品と接触する。そのため、搬送用キャリアも同じように種々の薬品に曝される。特に、搬送キャリアは、通常繰り返して使用されるため、複数回薬品に曝される。本発明者らが、特許文献1に記載の基板搬送用キャリアに関して検討を行ったところ、搬送工程中にアルカリ溶液などの薬品と接触する工程がある場合、該工程後に該基板搬送用キャリア上に配置されたFPCなどの被搬送物をキャリアから剥がす際に、樹脂シートの一部が剥がれて、被搬送物に付着してしまうという問題が生じることを見出した。このような樹脂の剥がれなどが生じると、FPCの歩留りの低下を招くことになる。そこで、本発明は、上記実情に鑑みて、薬品、特にアルカリ溶液と接触した後でも粘着層の剥離発生が少ない基板搬送用キャリアの製造方法を提供することを目的とする。本発明者らは、従来技術の問題点について鋭意検討を行ったところ、従来の基板搬送用キャリアにおいては、粘着層とベース支持体との密着性が必ずしも十分でないことを見出した。本発明者らは、該知見に基づいて、以下の構成により課題が解決できることを見出した。1基板の搬送に用いられ、前記基板の下面と剥離可能に密着する粘着層と、前記粘着層を固定した支持体とを備えた基板搬送用キャリアの製造方法であって、シリケート化合物と前記支持体とを接触させ、支持体表面を化学修飾する表面修飾工程と、表面修飾された支持体上に粘着層を形成する粘着層形成工程と、を備える基板搬送用キャリアの製造方法。2前記支持体が、ガラス支持体である、1に記載の基板搬送用キャリアの製造方法。3前記表面修飾工程の前に、アルカリ性水溶液により前記支持体を洗浄するアルカリ洗浄工程をさらに備える、1または2に記載の基板搬送用キャリアの製造方法。4前記粘着層が、シリコーン樹脂を含む、1~3のいずれかに記載の基板搬送用キャリアの製造方法。本発明によれば、薬品、特にアルカリ溶液と接触した後でも粘着層の剥離発生が少ない基板搬送用キャリアの製造方法を提供することができる。以下に、本発明の基板搬送用キャリアの製造方法について詳述する。まず、従来技術と比較した本発明の特徴点としては、粘着層を製造する前に、シリケート化合物と支持体とを接触させる工程を実施する点が挙げられる。該工程を実施することにより、支持体表面上がシリケート化合物で修飾され、該シリケート化合物が支持体と粘着層との間の密着性向上に寄与する。なかでも、支持体がガラス支持体である場合、シリケート化合物との親和性および反応性に優れ、粘着層が支持体上により密着し、粘着層のはく離が抑制される。また、粘着層がシリコーン樹脂を含む場合、支持体表面上に化学結合しているシリケート化合物と親和性があり、粘着層と支持体との間の密着性がより向上する。さらに、シリケート変性シリコーン樹脂を用いて粘着層を製造した場合、粘着層と支持体との間に強固な共有結合が形成され、粘着層の支持体への密着性がより向上する。本発明の製造方法の好適態様としては、以下の3つの工程を順番に実施する製造方法が挙げられる。なお、アルカリ洗浄工程は、必要に応じて実施される任意工程である。アルカリ洗浄工程アルカリ性水溶液により支持体を洗浄する工程表面修飾工程シリケート化合物と支持体とを接触させ、支持体表面を化学修飾する工程粘着層形成工程表面修飾された支持体上に粘着層を形成する工程以下に、各工程について詳述する。<アルカリ洗浄工程>アルカリ洗浄工程は、アルカリ性水溶液を用いて支持体を洗浄する工程である。該工程を実施することにより、支持体表面上に付着する不純物の除去や、支持体表面と後述するシリケート化合物との反応性を向上させることができる。結果として、後述する粘着層と支持体との密着性がより向上する。まず、以下に、使用される材料について詳述し、その後工程の手順について詳述する。なお、使用される支持体がすでに所望の面性状を有している場合は、該工程は実施しなくてもよい。アルカリ性水溶液本工程で使用される水溶液は、アルカリ性を示す。なかでも、不純物の除去や、支持体表面の反応性向上の点で、pH8以上が好ましく、pH9~12がより好ましい。該水溶液中の溶媒は、通常、水が使用される。なお、必要に応じて、有機溶媒例えば、アルコール系溶剤などを使用してもよい。該水溶液をアルカリ性に調整するために、通常、アルカリ化合物が添加される。使用されるアルカリ化合物は特に制限されないが、例えば、水酸化ナトリウム、水酸化カリウム、炭酸ナトリウム、アルキルアンモニウム塩、アルキルアリールアンモニウム塩などが挙げられる。該化合物の添加量は、溶液が上記pHの範囲となるように適宜調整される。支持体支持体は、後述する粘着層を支持することができればその種類は特に制限されないが、例えば、シリコンウエハ、ガラス基板、樹脂基板、金属基板であってよい。なかでも、後述するシリケート化合物との反応性に優れ、粘着層との密着がより優れると共に、耐薬品性、耐熱性に優れる点から、ガラス基板が好ましい。ガラス基板としては特に制限されず、ソーダ石灰ガラス、ソーダ石灰アルミガラス、ホウケイ酸ガラスなどが挙げられる。使用される支持体の長さ、および、幅は、被搬送物の大きさに応じて適宜調整される。また、支持体の厚みも特に制限されないが、搬送時の割れなどを抑制する観点から、0.3~5.0mm程度であることが多い。工程の手順支持体をアルカリ性水溶液で洗浄する方法は特に制限されず、支持体表面上にアルカリ性水溶液を塗布する塗布方法、アルカリ性水溶液中に支持体を浸漬する浸漬方法などが挙げられる。支持体とアルカリ性水溶液との接触時間は、使用される支持体の種類などに応じて適宜設定されるが、不純物の除去性、および生産性などの観点から、0.5~10分程度が好ましい。なお、上記洗浄中に、必要に応じて、超音波を照射してもよい。また、該アルカリ洗浄工程後、必要に応じて、支持体表面をさらに水で洗浄し、乾燥してもよい。<表面修飾工程>表面修飾工程は、上記アルカリ洗浄工程後に実施され、シリケート化合物と支持体とを接触させる工程である。該工程を実施することにより、支持体表面がシリケート化合物によって化学修飾される。より具体的には、該工程の実施により、シリケート化合物が支持体表面上に化学結合し、シリケート化合物の層が支持体表面上に形成される。支持体表面がこのように化学修飾されることにより、その上に形成される粘着層と支持体との間の密着性がより向上する。まず、以下に使用される材料について詳述し、その後工程の手順について詳述する。シリケート化合物本発明のシリケート化合物とは、シリコンSiでできた金属アルコキシドまたはそのオリゴマーである。オリゴマーとは、主鎖にシロキサン-Si-O-Si-骨格を持ち、側鎖にアルコキシ基ROを導入した化合物のことである。ここで、アルコキシ基ROのアルキル部分であるRは、メチル基、エチル基、プロピル基等が例示される。このシリケート化合物は、水と反応する特性を持っている。なかでも、粘着層の密着性がより向上する、および、低分子の遊離物が少なくなる点で、オリゴマーを使用することが好ましい。より具体的には、シリケート化合物は、4量体~16量体4量体以上16量体以下であることが望ましい。これは、4量体未満ではシリケート化合物が持つ特性の効果が小さく、また16量体より大きいものではシリケート化合物の粘度が高くなることから製造時に扱いにくい。また、本発明で使用するシリケート化合物の種類として、例えば、メチルシリケート、エチルシリケートTEOS、プロピルシリケート等、または、これらのオリゴマーが挙げられる。品質の安定性および安全性の点から、エチルシリケートTEOS、またはそのオリゴマーが好ましい。シリケート化合物の好適態様としては、化学式1SinO2R=アルキル基、n=4~16で表されるシリケート化合物が挙げられる。上記化合物を使用した場合、粘着層の支持体への密着性がより向上する。特に、粘着層がシリコーン樹脂層である場合より好適には、粘着層が末端シリケート変性のシリコーンを反応させてなる樹脂層である場合、本発明の効果はより優れる。なお、化学式1で表されるシリケート化合物の好適態様としては、以下の式Xで表される化合物が挙げられる。上記式中、R1は炭素数4以下のアルキル基、nは4~16の整数である。上記シリケート化合物は公知の方法に従って合成してもよく、市販品例えば、多摩化学工業製を使用してもよい。工程の手順シリケート化合物と支持体表面とを接触させる方法は特に制限されず、支持体表面上にシリケート化合物を塗布する塗布方法、シリケート化合物中に支持体を浸漬する浸漬方法などが挙げられる。なお、塗布方法の具体例としては、バーコート法、スピンコート法、ナイフコート法、ドクターブレード法などが挙げられる。なお、シリケート化合物が粘調または固形状の場合、必要に応じて、各種溶媒例えば、水、アルコール系溶媒、ケトン溶系媒等をシリケート化合物に添加して粘度を調整してもよい。支持体とシリケート化合物との接触時間処理時間は、使用されるシリケート化合物の種類などに応じて適宜設定されるが、生産性、および、シリケート化合物の反応性などの観点から、0.5分以上が好ましく、1~10分程度がより好ましい。また、必要に応じて、シリケート化合物と支持体との接触後に、風乾処理、または、加熱処理を施してもよい。<粘着層形成工程>粘着層形成工程は、上記表面修飾工程後に実施され、支持体上に粘着層を形成する工程である。該工程を実施することにより、その表面上にFPCなどの基板が配置される粘着層が形成される。まず、粘着層について詳述し、その後工程の手順について詳述する。粘着層粘着層は、その表面に配置される基板と剥離可能に密着することができる層樹脂層である。該粘着層は、その表面上に密着された基板の位置を保持することができ、基板の反りやねじれを防止することができる。通常、粘着層と支持体との間の密着力は、粘着層とその表面に配置される基板例えば、FPCとの間の密着力よりも高い。結果として、粘着層の剥離を生じさせることなく、基板を粘着層から容易に剥離することができる。形成される粘着層はその表面が基板の下面と剥離可能に密着することができる層であれば特に制限されず、粘着層に含まれる樹脂としては、例えば、ウレタン樹脂、ポリビニルアルコール樹脂、またはシリコーン樹脂が挙げられる。なかでも、耐薬品性および剥離性の観点から、シリコーン樹脂が好ましい。つまり、粘着層は、シリコーン樹脂層であることが好ましい。なお、シリコーン樹脂層とは、シリコーン樹脂が主成分として含まれる層を意図する。粘着層の厚みはその上に配置される基板の種類などに応じて適宜設定されるが、耐薬品性および剥離性の観点から、0.01~10mmが好ましく、0.03~5mmがより好ましい。工程の手順粘着層を形成する手順は特に制限されず、フィルム状の粘着層を支持体上に固定する方法や、粘着層を構成する成分またはその前駆体を含む液状組成物を支持体上に塗布して、粘着層を形成する方法などが挙げられる。上述したシリケート化合物で表面処理された支持体と粘着層との密着性がより優れる点で、上記の組成物を支持体上に塗布する方法が好ましい。なお、組成物の塗布後には、溶媒の除去、前駆体の硬化などのために、必要に応じて加熱処理が行われる。加熱処理の条件は使用される材料に応じて適宜設定されるが、粘着層の安定化などの観点から、50~300°Cで0.5~12時間行うのが好ましい。粘着層形成工程の好適態様粘着層形成工程の好適態様としては、シリケート化合物と、末端をシリケート変性したオルガノポリシロキサンとを有する混合物を、加水分解反応および縮合反応することによって得られる組成物を用いて得られるシリコーン樹脂層を支持体上に形成する工程が挙げられる。該シリコーン樹脂層であれば、上述したシリケート化合物で化学修飾された支持体との密着性がより優れる。なかでも、オルガノポリシロキサンとしては、本発明の効果がより優れる点で、ポリジメチルシロキサンを使用することが好ましい。なお、以後、オルガノポリシロキサンがポリジメチルシロキサンの場合について、詳述する。ポリジメチルシロキサンをPDMSと略し、末端をシリケート変性されたポリジメチルシロキサンを変性PDMSと略す。シリケート化合物は、上述した通りであり、その好適範囲も同義である。変性PDMSとは、シリケート化合物にてPDMSの末端を変性処理したものであり、例えば、両末端にシラノール基を有するPDMSと、主鎖の片側または両側に加水分解可能な官能基であるアルコキシ基を有するアルコキシシラン部分縮合物とを反応させて得られるものをいう。この変性PDMSは、通常のPDMSと比べると、格段に高い官能基濃度を有している。また、変性PDMSは、シリケート化合物との縮合反応性が高いため、変性PDMSに含まれるアルコキシシラン部分縮合物は、円滑に縮合反応が行われ、硬化してポリマー化することができる。本発明で使用される変性PDMSは、質量平均分子量が5000以上で100000以下の範囲にあるものが使用されることが好ましい。変性PDMSの好適態様としては、化学式2SinO22m2SinOR=アルキル基、n=4~16、m>50で表される変性PDMSが挙げられる。上記変性PDMSを使用した場合、粘着層の支持体への密着性がより向上する。変性PDMSは、公知の合成方法例えば、特許4255088号などを参照して合成してもよいし、市販品を使用してもよい。また、シリケート化合物Aと、変性PDMSBとの配合の割合は、A/Bのモル比にて、0.1以上10以下の範囲であることが好ましい。最適な配合の割合は、A/Bのモル比にて1前後である。粘着層に対して柔軟性を要求する場合は変性PDMSを増加し、反対に高硬度を要求する場合はシリケート化合物を増加させるのがよい。組成物の生成上記シリケート化合物と、上記変性PDMSとを有する混合物を加水分解および縮合反応させることにより、組成物を製造する。シリケート化合物は、水の存在下にて容易に加水分解するため、シリケート化合物の分子内のアルコキシ基が、反応性の高いシラノール基-OH基となる。一方、変性PDMSも同様に、加水分解をすることにより、水の存在によってシラノール基シラノール変性とも呼ぶ。となる。これら双方のシラノール基は、高い反応性を有していると同時に、似通った反応性を有しているため、シリケート化合物と変性PDMSとを有する混成物を加水分解することによって、シラノール化合物の凝集が加速されることなく、変性PDMSとの縮合反応が順調に進行する。これにより、変性PDMSに含まれる低分子のシロキサンも、反応生成物組成物中に取り込まれる。粘着層の成形組成物は液状ゾルとも呼ぶ。であるので、該組成物を上述したように支持体上に塗布して、必要に応じて加熱処理を施すことにより、所望の粘着層を支持体上に形成することができる。塗布方法、加熱条件は、上記の通りである。また、他の方法としては、組成物を金型等のトレイに塗布し、乾燥焼成処理によって、硬化させてシート状板状に成形し、該シート状に成形した粘着層を、支持体の表面に、密着または接着させて固定保持する。<基板搬送用キャリア>図1に示すように、上記製造方法により得られた基板搬送用キャリア10は、被搬送物である基板の下面と剥離可能に密着する粘着層12と、該粘着層を固定した支持体14とを含む。この基板搬送用キャリア10は、フレキシブル基板などのシート状の薄い基板を粘着層12表面に貼り合せて、薬品処理が施される工程に基板を搬送できるキャリアである。なお、基板とは、FPC等のプリント配線基板に限るものではなく、シート状のものであれば、特に制限されない。以下に、実施例により本発明を具体的に説明するが、本発明はこれらの例によって限定されるものではない。組成物の製造本実施例で使用する粘着層は、シリケート化合物と、末端をシリケート変性したポリジメチルシロキサンとを有する混合物を、加水分解反応および縮合反応することによって得られた組成物を用いて形成される。この組成物の製造について以下に具体的に説明する。攪拌装置、温度計、滴下ラインを取り付けた反応容器に、エチルシリケート多摩化学工業株式会社製、シリケート45n=8~101.0gと、エチルシリケートを両末端にアルコキシ変性したポリジメチルシロキサン質量平均分子量;32,000相当荒川化学株式会社製HBSIL03932.0gとを入れ、大気中室温にて約30分間、攪拌混合し、混成物である原料液Aを得た。ここで、エチルシリケートと、エチルシリケートを両末端にアルコキシ変性したポリジメチルシロキサンで用いられたシリケートは、同じ種類および同じ特性を持つシリケートを使用した。そして、原料液Aを加水分解工程および縮合工程にて、水0.93gを約1時間かけて滴下して加え、攪拌混合した。その後、攪拌しながら約30分かけて室温まで自然冷却し、組成物を得た。アルカリ洗浄工程ガラス基板松浪ガラス社製、長さ:100mm、幅:100mm、厚さ:0.7mmを、セミコクリーン56フルウチ化学株式会社製:pH12中に浸漬して、5分間超音波洗浄した。洗浄後、ガラス基板を取り出し5分間流水洗浄し、その後120°Cのオーブンで2分間乾燥させた。表面修飾工程以下のA~Cのいずれかの手順に従って、ガラス基板表面上にシリケート化合物を塗布した。Aシリケート45多摩化学工業株式会社製を0番バーでバー塗布した。Bテトラエトキシシラン東京化成株式会社製をスピンコート1000rpmで塗布した。Cシリケート40多摩化学工業株式会社製をスピンコート1500rpmで塗布した。粘着層形成工程上記で製造した組成物を、シリケート化合物で化学修飾されたガラス基板上にブレードコート法により、焼成乾燥後の膜厚が100μmとなるように塗布した。その後、オーブンにて200°Cで1時間の乾燥焼成を実施し、ガラス基板上に粘着層を形成した。<実施例1>上記表面修飾工程で述べたA処理、および、上記粘着層形成工程をこの順で実施し、基板搬送用キャリアを製造した。なお、該実施例においては、ガラス基板をアルカリ洗浄することなく、上記A処理を実施した。<実施例2>上記表面修飾工程で述べたB処理、および、上記粘着層形成工程をこの順で実施し、基板搬送用キャリアを製造した。なお、該実施例においては、ガラス基板をアルカリ洗浄することなく、上記B処理を実施した。<実施例3>上記アルカリ洗浄工程、上記表面修飾工程で述べたA処理、および、上記粘着層形成工程をこの順で実施し、基板搬送用キャリアを製造した。<実施例4>上記アルカリ洗浄工程、上記表面修飾工程で述べたC処理、および、上記粘着層形成工程をこの順で実施し、基板搬送用キャリアを製造した。<比較例1>上記粘着層形成工程を実施し、基板搬送用キャリアを製造した。該比較例1では、上記アルカリ洗浄工程および上記表面修飾工程が実施せず、ガラス基板上に粘着層を形成した。上記実施例1~4、および、比較例1で製造した基板搬送用キャリアの粘着層上に被着物として50mm×30mmのポリイミド膜カプトン500H:東レデュポン社製、厚さ125μmを貼付し、アルカリ現像液10CD-1:富士フイルムエレクトロニクスマテリアルズ株式会社製に25°Cで2分間浸漬した。ポリイミド膜付きキャリアを現像液から取り出し、乾燥させた後、ポリイミド膜のキャリアからの剥離を行った。上記アルカリ現像液への浸漬からポリイミド膜の剥離までのこの処理を100回繰り返した後、ガラス基板からの粘着層の剥がれを目視で確認し、以下の基準に従って評価した。◎:粘着層のポリイミド膜との被着面積のうち、粘着層の剥がれ面積が3以下であった場合○:粘着層のポリイミド膜との被着面積のうち、粘着層の剥がれ面積が3超5以下であった場合△:粘着層のポリイミド膜との被着面積のうち、粘着層の剥がれ面積が5超10以下であった場合×:粘着層のポリイミド膜との被着面積のうち、粘着層の剥がれ面積が10超であった場合なお、実用上×でないことが好ましい。以下の表1に実施例1~4、および、比較例1の実験条件、および、評価結果を示す。なお、アルカリ洗浄工程欄、および、表面修飾工程欄での―は未実施を意味する。上記表1に示されるように、本発明の製造方法によって得られた基板搬送用キャリアでは、複数回の薬品処理の後であっても、粘着層の剥がれなどが生じず、支持体と粘着層との間で優れた密着性が保持されていた。実施例1および2との比較より、シリケート化合物としてオリゴマーを使用するとより優れた効果が得られることが確認された。また、実施例1および3との比較より、アルカリ洗浄工程を実施することにより、より優れた効果が得られることが確認された。一方、上記表面修飾工程を実施しなかった支持体を使用した比較例1では、粘着層の剥がれが多くみられた。このような基板搬送用キャリアを使用すると、被搬送物であるFPCの方に粘着層がとどまり、歩留まりの低下などを起こしてしまう。"